第1の材料を含む、第1の固体基板1を、第2の固体基板2に結合するための方法であって、特に以下の順序で以下のステップ、すなわち、第2の材料を含む機能層5を前記第2の固体基板2に形成または塗布するステップと、前記機能層5上で、前記第1の固体基板1を前記第2の固体基板2と接触させるステップと、前記第1および第2の固体基板1、2間に恒久的な結合を形成するため、前記固体基板1、2を互いに押圧し、前記第1の材料の前記第2の材料との固体拡散および/または相変態により少なくとも部分的に補強され、前記機能層上の体積の増加が引き起こされるステップとを含む方法。前記第2の材料の前記第1の材料内への拡散による前記恒久的な結合の形成および/または補強が、特に混合材料の形成で生じる、請求項1に記載の方法。前記恒久的な結合の前記形成が、室温と500°Cの間、特に室温と200°Cの間、好ましくは室温と150°Cの間、さらにより好ましくは室温と100°Cの間、最も好ましくは室温と50°Cの間の温度で、特に、最大12日、好ましくは最大1日、さらにより好ましくは最大1時間、せいぜい最大15分の間に生じる、請求項1または2に記載の方法。前記恒久的な結合が、1.5J/m2より大きい、特に2J/m2より大きい、好ましくは2.5J/m2より大きい結合強度を有する、請求項1から3のいずれか一項に記載の方法。固体拡散および/または相変態の期間に、前記第2の材料のモル体積および第1の材料のモル体積よりも大きいモル体積を有する混合材料Cが形成される、請求項1から4のいずれか一項に記載の方法。前記機能層の塗布/形成の前および/または後に、前記固体基板の前記表面のプラズマ活性化が生じる、請求項1から5のいずれか一項に記載の方法。前記固体拡散および/または相変態が、1μm未満、特に100nm未満、好ましくは10nm未満、さらにより好ましくは1nm未満の最大初期厚さDで、前記第1の固体基板1の第1の表面層3に制限される、請求項1から6のいずれか一項に記載の方法。互いに押圧する前記ステップが、0.1MPaと10MPaの間の圧力で生じる、請求項1から7のいずれか一項に記載の方法。前記恒久的な結合の形成前に、前記機能層5が1オングストロームと10nmの間の平均厚さRを有する、請求項8に記載の方法。前記恒久的な結合の形成の期間の、前記第2の材料に対する前記第1の材料の溶解度境界が、固体拡散および/または相変態の、少なくともわずかにだけ超えられ、特に超えられる部位がない、請求項1から9のいずれか一項に記載の方法。前記固体拡散が、少なくとも主に、粒界拡散として生じる、請求項1から10のいずれか一項に記載の方法。したがって、本発明の目的は、できるだけ高い結合力を備え、同時にできるだけ低い温度で、2つの固体基板間に、恒久的な結合を慎重に生成する方法を考案することである。この目的は、請求項1の特徴を用いて達成される。本発明の有利な発展形態は、従属請求項に与えられる。本明細書、請求項およびまたは図面に与えられる特徴のうちの、少なくとも2つの全ての組合せも、本発明の枠組みの中に入る。所与の値の範囲において、示された境界内にある値も、境界値と同様に開示されると考えられ、任意の組合せで特許請求されることになる。本発明の基本的なアイデアは、特に固体基板間の接触形成または予備結合の生成後に、固体基板のうちの少なくとも1つの上に、他の固体基板の第2の材料と反応する、したがって固体基板間に不可逆的または恒久的な結合を形成する第1の材料を備える機能層を塗布または作成することである。2つの固体基板が、必ずしも、互いに予備結合を形成する必要はない。予備結合の形成を行わない単純な接触形成も可能である。本発明に特許請求されるように、反応とは、固体拡散およびまたは相変態である。第1の基板およびまたは第2の基板上に機能層を形成塗布する前およびまたは後に、特にすすぎステップによって、固体基板の、または固体基板の洗浄が一般的に行われる。この洗浄は、一般的に、結合されない部位を生じることになる表面上の微粒子がないことを確実にする。特に、反応による接触面のうちの少なくとも1つの変形によって、制御されたやり方で、一時的な、または可逆的な結合を生成し、特に、固体基板に、互いに対して圧力を印加することにより一緒に加圧することを併用して、表面接触面の不均一さに起因して存在する間隙がふさがれた後に、機能層および機能層に含まれる材料が、結合速度を増加させ、固体基板間の接触面の直ぐ上の恒久的な結合を強化する反応を誘起する技術的な可能性を生じさせる。変形とは、表面の微結晶およびまたは非晶質領域の形状に変化をもたらす、全体的な体積の膨張、相変態または可塑化である。本発明で特許請求される固体基板は、固体基板の材料が別に供給される材料として反応または混合し、より大きなモル体積を備える混合材料を形成することができ、この結果、機能層上、特に間隙上に形成する固体基板の表面上の谷部上の成長がもたらされる固体基板である。以下の材料の組合せは、混晶の形成する可能性、凹所を塑性変形する可能性、体積の増加をもたらす相変態を経験する可能性に起因して、または結合界面内の間隙をふさぐために本明細書に挙げられた任意の他の直接法または間接法に起因して、特に有利である。CuFe、CuGe、CuIn、CuLi、CuMg、CuMn、CuNb、CuNd、CuNi、CuSi、CuSn、CuZn、CuZr、CuTi、CuW、CuTi、CuTa、CuAu、CuAl、CuCu、WFe、WGe、WIn、WLi、WMg、WMn、WNb、WNd、WNi、WSi、WSn、WZn、WZr、WTi、WTi、WTa、WAu、WAl、TiFe、TiGe、TiIn、TiLi、TiMg、TiMn、TiNb、TiNd、TiNi、TiSi、TiSn、TiZn、TiZr、TiTa、TiAu、TiAl、TaFe、TaGe、TaIn、TaLi、TaMg、TaMn、TaNb、TaNd、TaNi、TaSi、TaSn、TaZn、TaZr、TaTi、TaW、TaTi、TaTa、TaAu、TaAl、AuFe、AuGe、AuIn、AuLi、AuMg、AuMn、AuNb、AuNd、AuNi、AuSi、AuSn、AuZn、AuZr、AuTi、AuW、AuTi、AuTa、AuAu、AuAu、AuAl、AlFe、AlGe、AlIn、AlLi、AlMg、AlMn、AlNb、AlNd、AlNi、AlSi、AlSn、AlZn、AlZr、AlTi、AlW、AlTi、AlAl、AlAl、AlAl、以下の半導体の混合形も、固体基板として考えられる。IIIVGaP、GaAs、InP、InSb、InAs、GaSb、GaN、AlN、InN、AlxGaIXAs、InXGaIXNIVIVSiC、SiGe、IIIVIInAlP。非線形光学系LiNbO3、LiTaO3、KDP太陽電池CdS、CdSe、CdTe、CuInSe2、CuInGaSe2、CuInS2、CuInGaS2導電性酸化物In2xSnxO3y上述の、2成分相系、3成分相系および4成分相系は、一般的に、これらがややもろい様態で挙動するこれらの共有結合親和性に起因して、極度に低い端部溶解度を有し、主に単結晶として、非常にまれにのみ多結晶として生じ、本発明中に特許請求されるような金属用に特許請求される特性は、半導体系内にも生じることができる。本発明中に特許請求されるように、ふさがれるべき間隙がオングストロームの範囲内の体積を有することのみ可能であるという程度まで、現在の半導体ウエハの表面粗さが低減可能であることに留意されたい。多成分系の低い端部溶解度でさえ、ppmの範囲内でのみだとしても、構成要素が主構成要素内に溶解することができることは、事実である。したがって、本発明中に特許請求されるアイデアは、非金属系にさえも開示されると考えられることになり、非金属系にさえも開示されると考えられるべきである。機能層の塗布後、時間的にできるだけ直ぐに、特に2時間以内に、好ましくは30分以内に、さらにより好ましくは10分以内に、理想的には5分以内に、固体基板の接触形成が生じる場合、本発明に特許請求されるように、特に有利である。この方策によって、機能層または固体基板の表面の酸化など、不要な反応の可能性が最小になる。本発明内で特許請求されるように、特に固体基板の反応層のパッシベーション、好ましくは、N2、形成ガスまたは不活性雰囲気に露出すること、または真空下で、またはアモルファス化により、接触面が接触を行う前に、機能層およびまたは固体基板の表面の、これらの反応を抑制する手段が存在しうる。この点に関し、形成ガスを含む、特に主に形成ガスからなるプラズマでの処置が、特に適していることが証明された。ここで、形成ガスとは、少なくとも2、より良好には4、理想的には10または15の水素を含むガスと規定される。混合物の残りの部分は、例えば窒素またはアルゴンなどの不活性ガスからなる。不活性雰囲気または真空雰囲気を有するシステムは、好ましくは、完全に制御された調整可能な雰囲気、特に真空雰囲気内で、固体基板の転送を実行することができる固体基板処理システムによって、1つのプロセスチャンバから次のプロセスチャンバへの固体基板の転送が行われるシステムとして、実装することができる。これらのシステムは、当業者には知られている。接触面は、従来では、02nmの2次元粗さを有する粗さを示す。これは、1nmの範囲内での、表面のピークピーク間値に相当する。これらの経験値は、原子間力顕微鏡で決定された。本発明内で特許請求される反応は、450mmまでの直径を有する円形ウエハの従来型ウエハ表面用に、特に固体基板の接触面間の間隙上で局所的に、01から10nmだけ、特に01から1nm、好ましくは01から03nmだけ機能層が成長することを可能にするのに適している。機能層は、以下の方法のうちの1つまたは複数により塗布される。PECVDLPCVD蒸着エピタキシMOCVDスパッタリング本発明は、こうして、表面の少なくとも1つの上で、生成されている機能層内に配置され、表面近くの対応する領域の体積拡大をもたらし、したがって、界面内の表面粗さに起因して存在する間隙または細孔をふさぐ、別の材料との固体反応により、互いを接触させた固体基板の表面をより良好に溶着させるという問題を解決する。互いに溶着されることになる2つの固体基板は、既に大部分が互いに接触していることについて、ここで言及しておきたい。接触部位において、固体基板上への体積拡大は、もちろん通常は可能ではない。というのは、材料は、この方向には、拡大することについての妨害を受けるからである。それでもなお、本発明内で特許請求されるように、エネルギ状態を非常に劇的に増加させるので材料が細孔内に広がる全ての方法が、明示的に言及される。本発明内で特許請求されるような方法により、材料が細孔内へと直接拡大する、または本発明内で特許請求されるような方法に起因して、材料は、拡大することについての妨害を受けるので、材料は1つの方向に拡大することができないが、エネルギ状態が増加することに基づいて材料が塑性変形するので、近くの細孔を充填する。完全に説明するために、塑性変形は、転位、双晶化または拡散により生じることができ、厳密に物理的な意味では、体積拡大を伴わないことに言及しておきたい。以降では、可塑化と体積拡大の間に、もはや、何ら明示的な区別はない。体積拡大という用語は、残留拡大およびまたは表面部分の変形を意味することとする。第2の材料は、2つの基板のうちの少なくとも1つのいずれかに層として塗布することができ、体積内への第1の特に多結晶材料の粒子間で粒界拡散することにより浸透することができ、層構造内で第1の材料の層と交替することができ、またはマイクロ粒子およびまたはナノ粒子を機械的に合金化することにより第2の固体基板に塗布することができる。このことによって、より低い温度で、より強い結合強度をもたらす結果となる。本発明の1つの有利な実施形態によれば、第1の材料内への第2の材料の拡散により、恒久的な結合の形成およびまたは強化が、特に混合材料Cの形成で生じることが提供される。本発明の別の有利な実施形態によれば、恒久的な結合の形成が、室温と200°Cの間、特に室温と150°Cの間、好ましくは室温と100°Cの間、さらにより好ましくは室温と50°Cの間の温度で、特に、最大12日、好ましくは最大1日、さらにより好ましくは最大1時間、せいぜい最大15分の間に生じることが提供される。ここで、不可逆な結合が15Jm2より大きい、特に2Jm2より大きい、好ましくは25Jm2より大きい結合強度を有する場合、特に有利である。固体拡散およびまたは相変態の期間に、第2の材料のモル体積および第1の材料のモル体積よりも大きいモル体積を有する混合材料Cが形成されることで、結合強度を特に有利に増加することができる。このやり方で、第2の固体基板上または機能層上の成長がもたらされ、この結果として、本発明に特許請求されるような化学反応によって、接触面間の間隙をふさぐことができる。結果として、接触面間の距離、したがって平均距離が減らされ、無効な空間が最小化される。機能層の塗布形成の前に、特に、10kHzと600kHzの間の活性化周波数およびもしくは0075wattcm2と02wattcm2の間の電力密度ならびにまたは01mbarと06mbarの間の圧力の印加で、固体基板の表面のプラズマ活性化が生じる限り、接触面の平滑化などの追加効果を引き起こされる。ここで、圧力の印加とは、プラズマ活性化中の作業雰囲気の圧力として規定される。本発明の別の有利な実施形態では、固体拡散およびまたは相変態が、1μm未満、特に100nm未満、好ましくは10nm未満、さらに好ましくは1nm未満の最大初期厚さDで、第1の固体基板の1つの表面層に制限されることが、有利に提供される。固体基板が01MPaと10MPaの間の圧力で一緒に加圧される限り、最適な結果を達成することができる。好ましくは、圧力は、01MPaと10MPaの間、さらにより好ましくは01MPaと1MPaの間、最も好ましくは01MPaと03MPaの間である。圧力がより大きくなり、不整がより大きく、層がより薄くなるように選択されなければならない。本発明の1つの実施形態によれば、有利なことには、機能層の形成塗布が真空中で実行されることが提供される。したがって、不要な材料または化合物で機能層が汚染されることを避けることができる。機能層が、好ましくは01nmと25nmの間、より好ましくは01nmと15nmの間、さらにより好ましくは01nmと10nmの間、最も好ましくは01nmと5nmの間の平均厚さRで作られると、方法のシーケンスが特に効果的である。本発明の他の利点、特徴および詳細は、好ましい例示的な実施形態の以下の記述から、また図面を使用して、明らかとなるであろう。図において、同一または同等な特徴は、同一の参照番号で識別される。本発明は、表面の近くの領域、詳細には、第1の固体基板1の第1の表面層3およびもしくは第2の固体基板2の第2の表面層4ならびにまたは表面層3、4上に設けられる機能層5の、体積拡大のための方法を記述する。体積拡大は、第1の材料Aと第2の材料Bの間の固体反応により生じ、その結果、間隙10は、結合プロセス中、圧力が追加して印加される間、有効接触面6に沿って、接触した固体基板1、2の間でふさがれる。図1aにより、固体基板1、2が接触させられた直後、間隙10は、間隙10の不均一性に起因して、まだ比較的大きい。このやり方では、有効接触面6は、それに応じて小さい。図1bにおいて、体積拡大は、固体反応により引き起こされ、その結果、間隙10は、サイズが、特に体積が、少なくとも12、好ましくは少なくとも15、さらにより好ましくは少なくとも110に、はっきりと縮小された。それに応じて、有効接触面6がより大きくなった。固相反応は、ここで、好ましくは機能層5の中に存在する第1の材料Aと、固体基板1およびまたは2のうちの1つの、好ましくは少なくとも第1の、特に上部固体基板1の、第2の材料の間で生じる。機能層5は、以下に記載される様々な方法を使用して生成することができ、この結果として、新たな表面4oを有する改変された第2の表面側4が形成される。本発明に特許請求されるように、2つの固体基板1、2が2つの異なる材料A1およびA2からなることも考えられる。材料Bが選択され、その結果、2つの材料A1およびA2を有する反応混合物中で体積拡大が生じる場合、この記述は、そのことに適用することができ、本発明によりカバーされる。1つの好ましい場合では、材料A1、A2およびBは、単相、単構成要素系であるように選択される。あるいは、A1およびA2は、同一の、特に、金属のグループから選択された材料AおよびBである。表面層3およびまたは4は、本発明に特許請求される固体反応が少なくとも広く進行する、基板1、2の表面3o、4oの下の、体積領域である。表面層3、4は、特に、1μmよりも薄い、好ましくは100nmよりも薄い、さらにより好ましくは10nmよりも薄い、最も好ましくは1nmよりも薄い、平均厚さDを有する。材料Bが多結晶材料として作られる場合、表面層3、4の平均厚さDは、特に、材料Bの平均粒径の最大50倍の大きさ、より好ましくは最大20倍の大きさ、さらにより好ましくは最大10倍の大きさ、最も好ましくは最大5倍の大きさ、とりわけ好ましくは最大2倍の大きさである。図1aおよび図1bは、このように、極めて拡大されている。図1aは、2つの材料AおよびBの間の固体反応の前に、表面3o、4oの接触形成の状態を示し、一方図1bは、体積拡大が完了し結合プロセスが達成できた後の表面層3、4を示す。図は、体積の変化、および界面11に沿ってまたは間隙のふさがりに起因してより大きくなる有効接触面6に沿って、体積の変化とともに起こる間隙のふさがりを示す。有効接触面6を拡大することにより、および表面3o、4o間の平均距離をはっきりと縮小することにより、結合力が大きく増加される。さらにより理想的には、穴が完全にふさがれ、その結果、少なくとも後では、結合界面が、もはや認識することができない。機能層の材料Bは、表面層3およびまたは4内の固体反応により、少なくとも部分的に消費される。機能層5の平均厚さRは、最も多様なパラメータに依存する。材料AおよびBは、金属、プラスチック、セラミックスまたは半導体であってよく、金属が好ましい。固体基板1、2は、特にウエハとして作ることができる。本発明による、本発明の異なる実施形態が、ここで詳述される。ここで、材料AおよびBは、単相、単構成要素材料として選ばれる。材料Aおよびまたは材料Bは、それぞれ、好ましくは単一なまたは均一な材料からなる。図示された実施形態では、材料Bは、第2の固体基板2にのみ塗布される。本発明に特許請求される1つの実施形態は、構成要素BをA内で溶解させることによって、体積を拡大することにある。例として、本発明に特許請求されるこの実施形態については、銅スズ系が挙げられた。材料A用の物質は金属銅であり、材料Bは金属スズである。界面11内の間隙10をふさぐことに寄与する銅の拡大は、銅混晶Cの形成により生じる。混晶Cは、少なくとも2つの異なる材料、ここでは濃度領域内で互いに完全に混和性である、材料AおよびBからなる結晶相である。CuSn相図によれば、室温における銅は、スズに関して溶解度を有する。溶解度は、温度が上昇すると増加し、ほぼ850Kでピークを有する。反対にスズは、銅に関し、融点まで、無視できるほど低い溶解度を有する。体積と各混晶の濃度の間の関係に基づいて、最も単純な実施形態では、材料Bとしてのスズが、第2の固体基板2の表面層4上に堆積される。方法パラメータは、この時点で第2の材料Bが第1の材料に接合しないように選択される。スズの量は、後に生じるスズの銅の中への拡散において、好ましくは金属間相が形成しないようなものである。換言すれば、表面層4は、いかなる点においてもスズで飽和せず、その結果金属間相を形成することができる。2成分系CuSnに関し、室温での相図によれば、Cu中のSnのモル濃度は、ほぼ001を超える可能性がない。したがって、Sn対する銅の溶解度の限界をまだ超えていないので、Cu3Sn相の形成は抑制される。温度が上昇すると、Cu中のSnの溶解度は、それに応じて大きくなる。しかし、銅混晶の体積は、非常に確実に、第1の材料A内への第2の材料Bの、吸収により変化する。スズは銅よりも大きな原子半径を有するので、銅混晶Cの体積は、スズ含有量の増加とともに増える。銅内へのスズの拡散プロセスの開始は、好ましくは、プロセスパラメータに基づいて、特に温度上昇によって制御される。というのは、拡散定数が温度に明示的に依存するからである。ここで提示される実施形態において、恒久的な結合は、200°C以下で生じる。銅の中へスズが著しく拡散を始める温度は、他のプロセスパラメータが本発明に特許請求されるように選択された状態で、室温と200°Cの間、より好ましくはRTと150°Cの間、さらにより好ましくはRTと100°Cの間、最も好ましくはRTと50°Cの間である。当業者にとって、所望の拡散を制御することができる任意のパラメータを使用して、所望の効果を達成することができることは明らかである。拡散を制御して使用することにより、銅はスズを受け入れ、したがって銅の体積を増加させ、したがって界面11内の間隙10をふさぐことができる。金属については、高度な可塑性が、間隙10をふさぐプロセスを、さらに促進させる。本発明で特許請求されるように、本発明は、さらに、第1の材料が第2の材料についての溶解度境界を超えることを防止し、その結果、金属間相の分離は、できるだけ広範囲にわたって、好ましくは完全に防止される。材料AおよびBが、固相で完全に混和性であるように選択される限り、本発明に特許請求されるように、溶解度境界を、無視したままとすることができる。第1の材料A上の第2の材料Bの堆積は、本発明に特許請求されるように実行され、その結果、対応する温度におけるスズに対する銅の溶解度境界は、表面層4内で、できるだけ少ない部位で超えられ、より好ましくは超えられる部位がない。材料Aの構成要素が、概略的に示されている。図2cによれば、機能層4の塗布前に、第2の材料Bは、第1の材料Aの中へ、機能層5と表面4oの間の境界面上のみで拡散しており、これは、特に、第1の材料Aとしての単結晶にとって好ましい実施形態である。第1の材料Aの、混合材料Cの形での成長が、図2dに概略的に示されている。第1の材料Aの構成要素間の中間の空間7が、より小さくなり、その結果、構成要素が接触面6の方向に拡大しようとする。そのようにする際に、混合材料Cは、相対する固体基板1の圧力に起因して、主に間隙10の領域内に広がり、その圧力は、活性化した接触面6上に広がっている。金属間相の形成をほとんど防止するために、別のバージョンによれば、実際の溶解プロセスが開始する前に、機能層5としての第2の材料は、第1の材料の表面4o上のみに堆積されるのではなく、銅を有する溶液内へとスズを進ませることなく、表面層4の中へ層の厚さdの範囲内に導入されることが提供される。この目的のために、第2の材料は、特に、粒界拡散プロセスを介して、多結晶の第1の材料Aのより深い深さへと進むことになり、好ましくは粒子の体積の中にはそれでも進むことにならず、最大でも、粒子の外縁上をわずかに深さ方向に浸透し、決定的な結合プロセス中でのみ、体積の増加を引き起こすために体積の中に実際に浸透する。第1の材料Aの多結晶微細構造は多結晶であり、したがって、中間の空間7により互いから分離される個別の粒子からなる。多結晶微細構造の中間の空間7は、2次元の格子構造の欠陥であり、その中に異なる種の原子が浸透することができる。好ましくは、結合されることになる固体基板1、2のうちの少なくとも1つの微細構造は、第2の材料が、表面4o上のみではなく、銅の中に溶解することなく表面層4の中にも配置されるように生成される。したがって、この実施形態における機能層5は、少なくとも部分的に、表面層4と同一である。したがって、本発明に特許請求される1つのバージョンは、粒界拡散と体積拡散の間の違いを使用して、銅粒子内の濃度上昇が得られることなしに、スズを銅層の体積厚さの中に運ぶことにある。ここで、プロセスパラメータは、粒界拡散が体積拡散の前に生じるように選択される。というのは、拡散する核種、例示的な実施形態ではスズ、にとって、バルクの狭い格子を通るよりも、広い粒界の中に進む方がより容易であるからである。ここで、拡散係数を考えると、決定的である。意図された温度についての粒界拡散の拡散係数は、対応する体積拡散の拡散係数よりも大きい。粒界面と粒子体積の比も、ここで考慮しなければならない。というのは、単位体積当たりより高い比であると、それに応じてより多くの粒界があるからである。特に好ましくは、粒界に沿って移動する相の集合状態は、液体である。したがって、本発明に特許請求されるように、材料は、非常に低い融点を有することが推奨される。粒界に沿った液相の拡散速度は、それに応じて高い。したがって第2の材料Bは、ここで、機能層4の塗布の前に、機能層5と表面4oの間の境界面上のみでなく、第1の材料の各構成要素のほぼ全ての側からの表面層4の浸透に起因して、第1の材料Aの中に拡散する。別のバージョンは、層構造を堆積することにある。構成要素の銅およびスズが、従来型の堆積法により、層に、好ましくは交互の材料AおよびBに堆積される。このやり方では、図2による純粋な表面溶液に対する中間の溶液、および第2の材料Bの第1の材料Aの中への拡散用に複数の境界面がある、図3による混合溶液がある。本発明の別の実施形態によれば、マイクロ粒子およびまたはナノ粒子8、9として、第1の材料Aおよび第2の材料Bが、表面4o上の溶液から堆積されることになり、したがって、機械的な合金が、第2の固体基板2に塗布されることになることが提供される。銅の、およびスズの既知の密度、ならびに銅粒子およびスズ粒子の既知の平均の球形の半径における球形の微粒子について、銅スズ混晶の必要な混合比は、正確に計算することができる。異なる形状を有する微粒子には、それに応じて適合された式を使用することができる。本実施形態中の結合プロセスにおいて、好ましくは、マイクロ粒子およびまたはナノ粒子9を互いに焼結マトリクス10に溶着する焼結ブリッジが発生する。同時に、焼結マトリクス10の中への第2の材料Bの拡散が生じる。第2の材料Bのマイクロ粒子およびまたはナノ粒子8が、第1の材料Aの焼結マトリクス10内の機械的な合金にわたって統計的に均一に分散して存在するので、くっきりと画成することができる、体積領域にわたる第2の材料Bの最適で均一な分散が可能である。材料AおよびBは、本発明に特許請求されるように選択され、その結果、新規に形成される混晶Cの体積は、結合プロセスの前の機械的な合金の体積よりも大きい。ここで、マイクロ粒子およびまたはナノ粒子8、9間には、焼結プロセスによる後にのみふさがれる、大量の空きスペースがあるので、マイクロ粒子およびまたはナノ粒子8、9に起因する機械的な合金は、一般的にバルク材料よりも低い密度を有することを考慮しなければならない。最も適した場合では、空きスペースは完全に壊される。好ましくは、結合プロセス後の構造は、やはり、混晶を有する多結晶構造である。本発明に特許請求されるように、銅およびスズが、意図した濃度で第2の固体基板上に、PVDおよびまたはCVDプロセスにより直接堆積される、好ましいバージョンもある。このやり方では、混合材料Cが直接生成される。過度に濃い濃度は、金属間相をもたらすことになる。別の実施形態では、体積の増加は、完全に新規の相、したがって、拡散の代わりに相変態の形成により達成される。第1の材料Aとの第2の材料Bの反応によって、モル体積が、構成要素AおよびBの2つのモル体積の和よりも大きい、任意の化合物AxByをもたらす。相変態は、対応するプロセスパラメータの選択により、制御されたやり方で進行することになる。したがって、堆積された構成要素Bは、望ましい場合、したがって結合プロセス期間に、そのときのみ、好ましくは構成要素Aとのみ反応するべきである。体積の増加は、したがって、相変態により引き起こされる。相変態の1つの詳細な実施形態では、体積の増加は、マルテンサイト変態により生成される。マルテンサイト変態は、格子の剪断機構プロセスにより行われる、拡散のない相変態である。剪断機構プロセスは、非常に急激な温度低下によってのみ行われる。マルテンサイトの別の利点は、マルテンサイト形成の剪断プロセスにより引き起こされる、しばしば極度に高い転位密度にある。結合プロセスでは、細孔は、マルテンサイト変態の期間に、体積拡大によってふさがれることになるが、同時に、構造が極度に圧密化されることになり、すなわち、構造の転位密度が上昇することになる。転位密度は、場合によっては、後の再結晶化プロセスのための助けとして、いくつかのマルテンサイトで使用することができる。別の実施形態では、表面近くの領域における結合プロセス期間の体積の増加は、合金のスピノーダル分解によって引き起こされる。スピノーダル分解は、臨界パラメータ、好ましくは臨界温度が超過したことによる、少なくとも2つの相への、均質な構造の、自発的な分離である。均質な構造は、濃度がスピノーダルの範囲内である多成分系の冷却プロセスによって生成された。どの合金がスピノーダル的に分解することができ、これらの合金が、どのように生成され熱処理される必要があるのか、当業者には知られている。分解プロセスが体積拡大をもたらすスピノーダル分解を有する特定の合金が選択される。